(57)【要約】【課題】複数のヘッドチップを並べてラインヘッドを形成する場合に、温度変化による吐出特性の変化を最小限に抑える。【解決手段】ラインヘッド１０は、ノズル板１２と、枠状に形成された外枠１１と、複数のヘッドチップ１３と、外枠１１内に配置されたヘッド支持部材１４とを備える。ノズル板１２及びヘッド支持部材１４の線膨張率は外枠１１の線膨張率より大きく、ノズル板１２は外枠１１に接合されるとともにノズル板１２には外枠１１によって引張応力が生ずるようにし、ヘッド支持部材１４は外枠１１に挟み込まれるように接合され、ヘッド支持部材１４が外枠１１に対して熱膨張したときはヘッド支持部材１４に圧縮応力が生ずるとともに外枠１１によってヘッド支持部材１４の歪みが規制されるようにした。【選択図】図１
2005231275.tif 000002
【特許請求の範囲】
【請求項１】
液滴を吐出するためのノズル孔を形成したノズル板と、
枠状に形成された第１支持体と、
複数の発熱素子が半導体基板上に配列されたヘッドチップと、
少なくとも一部が前記第１支持体の枠状の内周側領域内に配置された第２支持体と
を備え、
各前記発熱素子と各前記ノズル孔とがそれぞれ対向するように、複数の前記ヘッドチップを前記ノズル板上にライン状に接合した液体吐出ヘッドであって、
前記ヘッドチップの線膨張率は、前記第１支持体の線膨張率とほぼ同一であり、
前記ノズル板の線膨張率は、前記第１支持体の線膨張率より大きく、
前記第２支持体の線膨張率は、前記第１支持体の線膨張率より大きく、
前記ノズル板は、前記第１支持体に接合されているとともに、前記第１支持体と前記第２支持体との接合面に熱応力が発生していない温度環境下では、前記ノズル板には前記第１支持体によって引張応力が生ずるようにし、
前記第２支持体は、その長手方向の両端部における外側側面の少なくとも一部が前記第１支持体の内周側面の少なくとも一部によって挟み込まれるように前記第１支持体と接合されており、
前記第２支持体が前記第１支持体に対して熱膨張したときは、前記第２支持体に圧縮応力が生ずるとともに前記第１支持体によって前記第２支持体の歪みが規制されるようにした
ことを特徴とする液体吐出ヘッド。
【請求項２】
請求項１に記載の液体吐出ヘッドにおいて、
前記液体吐出ヘッドの平均動作温度のときは、前記第２支持体の前記第１支持体との接合面には圧縮応力が生じないようにするとともに、前記ノズル板には前記第１支持体によって引張応力が生ずるようにした
ことを特徴とする液体吐出ヘッド。
【請求項３】
請求項１に記載の液体吐出ヘッドにおいて、
前記液体吐出ヘッドの平均動作温度である４５±１０℃の範囲内では、前記第２支持体の前記第１支持体との接合面には圧縮応力が生じないようにするとともに、前記ノズル板には前記第１支持体によって引張応力が生ずるようにした
ことを特徴とする液体吐出ヘッド。
【請求項４】
請求項１に記載の液体吐出ヘッドにおいて、
前記第２支持体の線膨張率は、前記第１支持体の線膨張率より大きく、かつ前記第１支持体の線膨張率の１．５倍以下である
ことを特徴とする液体吐出ヘッド。
【請求項５】
請求項１に記載の液体吐出ヘッドにおいて、
前記第１支持体は、シリコン単結晶体又はシリコン多結晶体の線膨張率に対して０．５〜１．５倍の範囲内の線膨張率を有するセラミックスから形成されている
ことを特徴とする液体吐出ヘッド。
【請求項６】
請求項１に記載の液体吐出ヘッドにおいて、
前記ノズル板は、ニッケル又はポリイミドから形成されている
ことを特徴とする液体吐出ヘッド。
【請求項７】
請求項１に記載の液体吐出ヘッドにおいて、
前記第２支持体は、シリコン単結晶体若しくはシリコン多結晶体の線膨張率に対して０．５〜１．５倍の範囲内の線膨張率を有するセラミックス、シリコン単結晶体若しくはシリコン多結晶体の線膨張率に対して０．５〜１．５倍の範囲内の線膨張率を有する高分子材料、インバー、チタン若しくはその合金、ニッケル鋼、ニッケルメッキ鋼、ステンレス鋼、又は窒化アルミニウムのうち、１又は２以上の材料の組合せから形成されている
ことを特徴とする液体吐出ヘッド。
【請求項８】
請求項１に記載の液体吐出ヘッドにおいて、
前記第２支持体は、
一部が開口されることにより形成された液体供給口と、
前記液体供給口及び前記ヘッドチップの前記発熱素子上と連通する供給路とを備える
ことを特徴とする液体吐出ヘッド。
【請求項９】
請求項１に記載の液体吐出ヘッドにおいて、
前記第２支持体は、
一部が開口されることにより形成された液体供給口と、
前記液体供給口及び前記ヘッドチップの前記発熱素子上と連通する供給路とを備えるとともに、
シリコン単結晶体若しくはシリコン多結晶体の線膨張率に対して０．５〜１．５倍の範囲内の線膨張率を有するセラミックス、シリコン単結晶体若しくはシリコン多結晶体の線膨張率に対して０．５〜１．５倍の範囲内の線膨張率を有する高分子材料、インバー、チタン若しくはその合金、ニッケル鋼、ニッケルメッキ鋼、ステンレス鋼、又は窒化アルミニウムのうち、１又は２以上の材料の組合せにより形成されている
ことを特徴とする液体吐出ヘッド。
【請求項１０】
請求項１に記載の液体吐出ヘッドにおいて、
前記第２支持体は、
一部が開口されることにより形成された液体供給口と、
前記液体供給口及び前記ヘッドチップの前記発熱素子上と連通する供給路とを備え、
シリコン単結晶体若しくはシリコン多結晶体の線膨張率に対して０．５〜１．５倍の範囲内の線膨張率を有するセラミックス、インバー、ニッケル鋼、ニッケルメッキ鋼、又はステンレス鋼により、前記液体供給口を含む部分が形成され、
シリコン単結晶体又はシリコン多結晶体の線膨張率に対して０．５〜１．５倍の範囲内の線膨張率を有する高分子材料により、前記供給路が形成されている
ことを特徴とする液体吐出ヘッド。
【請求項１１】
液滴を吐出するためのノズル孔を形成したノズル板と、
枠状に形成された第１支持体と、
複数の発熱素子が半導体基板上に配列されたヘッドチップと、
少なくとも一部が前記第１支持体の枠状の内周側領域内に配置された第２支持体と
を備え、
各前記発熱素子と各前記ノズル孔とがそれぞれ対向するように、複数の前記ヘッドチップを前記ノズル板上にライン状に接合した液体吐出ヘッドであって、
前記ヘッドチップの線膨張率は、前記第１支持体の線膨張率とほぼ同一であり、
前記ノズル板の線膨張率は、前記第１支持体の線膨張率より大きく、
前記第２支持体の線膨張率は、前記第１支持体の線膨張率とほぼ同一であり、
前記ノズル板は、前記第１支持体に接合されているとともに、前記ノズル板には前記第１支持体によって引張応力が生ずるようにし、
前記第２支持体は、その長手方向の両端部における外側側面の少なくとも一部が前記第１支持体の内周側面の少なくとも一部によって挟み込まれるように前記第１支持体と接合されている
ことを特徴とする液体吐出ヘッド。
【請求項１２】
請求項１１に記載の液体吐出ヘッドにおいて、
前記第１支持体は、シリコン単結晶体又はシリコン多結晶体の線膨張率に対して０．５〜１．５倍の範囲内の線膨張率を有するセラミックスから形成されている
ことを特徴とする液体吐出ヘッド。
【請求項１３】
請求項１１に記載の液体吐出ヘッドにおいて、
前記ノズル板は、ニッケル又はポリイミドから形成されている
ことを特徴とする液体吐出ヘッド。
【請求項１４】
請求項１１に記載の液体吐出ヘッドにおいて、
前記第２支持体は、シリコン単結晶体若しくはシリコン多結晶体の線膨張率に対して０．５〜１．５倍の範囲内の線膨張率を有するセラミックス、シリコン単結晶体若しくはシリコン多結晶体の線膨張率に対して０．５〜１．５倍の範囲内の線膨張率を有する高分子材料、インバー、チタン若しくはその合金、ニッケル鋼、ニッケルメッキ鋼、ステンレス鋼、又は窒化アルミニウムのうち、１又は２以上の材料の組合せから形成されている
ことを特徴とする液体吐出ヘッド。
【請求項１５】
請求項１１に記載の液体吐出ヘッドにおいて、
前記第２支持体は、
一部が開口されることにより形成された液体供給口と、
前記液体供給口及び前記ヘッドチップの前記発熱素子上と連通する供給路とを備える
ことを特徴とする液体吐出ヘッド。
【請求項１６】
請求項１１に記載の液体吐出ヘッドにおいて、
前記第２支持体は、
一部が開口されることにより形成された液体供給口と、
前記液体供給口及び前記ヘッドチップの前記発熱素子上と連通する供給路とを備えるとともに、
シリコン単結晶体若しくはシリコン多結晶体の線膨張率に対して０．５〜１．５倍の範囲内の線膨張率を有するセラミックス、シリコン単結晶体若しくはシリコン多結晶体の線膨張率に対して０．５〜１．５倍の範囲内の線膨張率を有する高分子材料、インバー、チタン若しくはその合金、ニッケル鋼、ニッケルメッキ鋼、ステンレス鋼、又は窒化アルミニウムのうち、１又は２以上の材料の組合せにより形成されている
ことを特徴とする液体吐出ヘッド。
【請求項１７】
請求項１１に記載の液体吐出ヘッドにおいて、
前記第２支持体は、
一部が開口されることにより形成された液体供給口と、
前記液体供給口及び前記ヘッドチップの前記発熱素子上と連通する供給路とを備え、
シリコン単結晶体若しくはシリコン多結晶体の線膨張率に対して０．５〜１．５倍の範囲内の線膨張率を有するセラミックス、インバー、ニッケル鋼、ニッケルメッキ鋼、又はステンレス鋼により、前記液体供給口を含む部分が形成され、
シリコン単結晶体又はシリコン多結晶体の線膨張率に対して０．５〜１．５倍の範囲内の線膨張率を有する高分子材料により、前記供給路が形成されている
ことを特徴とする液体吐出ヘッド。
【請求項１８】
液滴を吐出するためのノズル孔を形成したノズル板と、
枠状に形成された第１支持体と、
複数の発熱素子が半導体基板上に配列されたヘッドチップと、
少なくとも一部が前記第１支持体の枠状の内周側領域内に配置された第２支持体と
を備え、
各前記発熱素子と各前記ノズル孔とがそれぞれ対向するように、複数の前記ヘッドチップを前記ノズル板上にライン状に接合した液体吐出ヘッドを備え、
前記ヘッドチップの線膨張率は、前記第１支持体の線膨張率とほぼ同一であり、
前記ノズル板の線膨張率は、前記第１支持体の線膨張率より大きく、
前記第２支持体の線膨張率は、前記第１支持体の線膨張率より大きく、
前記ノズル板は、前記第１支持体に接合されているとともに、前記第１支持体と前記第２支持体との接合面に熱応力が発生していない温度環境下では、前記ノズル板には前記第１支持体によって引張応力が生ずるようにし、
前記第２支持体は、その長手方向の両端部における外側側面の少なくとも一部が前記第１支持体の内周側面の少なくとも一部によって挟み込まれるように前記第１支持体と接合されており、
前記第２支持体が前記第１支持体に対して熱膨張したときは、前記第２支持体に圧縮応力が生ずるとともに前記第１支持体によって前記第２支持体の歪みが規制されるようにした
ことを特徴とする液体吐出装置。
【請求項１９】
液滴を吐出するためのノズル孔を形成したノズル板と、
枠状に形成された第１支持体と、
複数の発熱素子が半導体基板上に配列されたヘッドチップと、
少なくとも一部が前記第１支持体の枠状の内周側領域内に配置された第２支持体と
を備え、
各前記発熱素子と各前記ノズル孔とがそれぞれ対向するように、複数の前記ヘッドチップを前記ノズル板上にライン状に接合した液体吐出ヘッドを備え、
前記ヘッドチップの線膨張率は、前記第１支持体の線膨張率とほぼ同一であり、
前記ノズル板の線膨張率は、前記第１支持体の線膨張率より大きく、
前記第２支持体の線膨張率は、前記第１支持体の線膨張率とほぼ同一であり、
前記ノズル板は、前記第１支持体に接合されているとともに、前記ノズル板には前記第１支持体によって引張応力が生ずるようにし、
前記第２支持体は、その長手方向の両端部における外側側面の少なくとも一部が前記第１支持体の内周側面の少なくとも一部によって挟み込まれるように前記第１支持体と接合されている
ことを特徴とする液体吐出装置。
【請求項２０】
液滴を吐出するためのノズル孔を形成したノズル板と、
枠状に形成された第１支持体と、
複数の発熱素子が半導体基板上に配列されたヘッドチップと、
少なくとも一部が前記第１支持体の枠状の内周側領域内に配置された第２支持体と
を備え、
前記ヘッドチップの線膨張率は、前記第１支持体の線膨張率とほぼ同一であり、
前記ノズル板の線膨張率は、前記第１支持体の線膨張率より大きく、
前記第２支持体の線膨張率は、前記第１支持体の線膨張率より大きい
液体吐出ヘッドの製造方法であって、
温度Ｔ１の環境下で、前記ノズル板を前記第１支持体に接合する第１工程と、
前記温度Ｔ１より低い温度Ｔ２の環境下で、複数の前記ヘッドチップを、各前記発熱素子と各前記ノズル孔とがそれぞれ対向するように前記ノズル板に接合する第２工程と、
前記温度Ｔ２より低い温度Ｔ３の環境下で、前記第２支持体を、その長手方向の両端部における外側側面の少なくとも一部が前記第１支持体の内周側面の少なくとも一部によって挟み込まれるように前記第１支持体と接合する第３工程と
を含むことを特徴とする液体吐出ヘッドの製造方法。
【請求項２１】
請求項２０に記載の液体吐出ヘッドの製造方法において、
前記第３工程は、前記温度Ｔ３の環境下で、接着剤を用いて前記第２支持体を前記第１支持体に接着するとともに、前記接着剤の固化を完了させる
ことを特徴とする液体吐出ヘッドの製造方法。
【請求項２２】
請求項２０に記載の液体吐出ヘッドの製造方法において、
前記第３工程の前記温度Ｔ３は、前記液体吐出ヘッドの平均動作温度である
ことを特徴とする液体吐出ヘッドの製造方法。
【請求項２３】
請求項２０に記載の液体吐出ヘッドの製造方法において、
前記第３工程の前記温度Ｔ３は、前記液体吐出ヘッドの平均動作温度である４５±１０℃の範囲内である
ことを特徴とする液体吐出ヘッドの製造方法。
【発明の詳細な説明】
【技術分野】
【０００１】
本発明は、熱エネルギーを用いて液体の吐出を行うサーマル方式のインクジェットプリンタヘッド等に用いられる液体吐出ヘッド、この液体吐出ヘッドを備える液体吐出装置、及び液体吐出ヘッドの製造方法に関する。詳しくは、温度変化による各部材の歪みを最小限にし、生じる特性劣化を低減させる技術に係るものである。
【背景技術】
【０００２】
液体吐出ヘッドのうち、例えばインクジェットプリンタに用いられるインクジェットプリンタヘッドにおいて、熱エネルギーを用いるサーマル方式では、半導体基板上に数１００個の発熱素子を形成したヘッドチップが用いられる。そして、単色の場合には１つのヘッドチップが用いられるが、カラー（例えば４色）用のヘッドでは、Ｙ（黄色）、Ｍ（マゼンタ色）、及びＣ（青緑色）の３色をカラー用として一体構造で等間隔に、Ｋ（黒）だけを独立して白黒用の２ブロック構成として使うことが多い。
【０００３】
また、印画速度を上げるための方法の１つは、１つのヘッドに、できるだけ多数の液体吐出部（ノズル、発熱素子、及び液室を含むもの）を設けることである。ここで、液体吐出部を形成するためには、ノズル、発熱素子、液室を設ける必要があるとともに、全ての液室と連通する流路を設けることが必要であり、そのための最低限の面積が必要となる。したがって、現状では、例えば６００ＤＰＩ（４２．３［μｍ］ピッチ）程度が限界と考えられる。例えば６００ＤＰＩで２５６個の液体吐出部を有するヘッドとしたときは、その長さは、１０．８［ｍｍ］となる。そして、ヘッドチップは、大きくなるほど取り扱いが難しく、歩留まりが低下し、ひいてはコストが増大する。
【０００４】
そこで、サーマル方式のラインヘッドとして、ヘッドチップを複数並べて１つの大きなラインヘッドを形成する技術が知られている（例えば、特許文献１参照）。
【特許文献１】特開２００２−１２７４２７号公報
【０００５】
上記構造を採用することで、例えば６００ＤＰＩで３２０個の発熱素子を設けたヘッドチップ（長さ１５．４ｍｍ）を形成し、このヘッドチップを６４個配列することで、Ａ４サイズの用紙幅を１度に記録できるラインヘッドを形成することが可能となった。
【０００６】
図６は、この種のラインヘッド１を模式的に示す図である。図６では、各ヘッドチップ４（４Ａ〜４Ｄ）への電気接続の部分の図示を省略している。また、各部材の厚みや長さ等の比率は、説明を分かり易くするために現実のものとは異なるように図示している。また、Ａ４サイズのラインヘッドの場合には、上述のように、６４個のヘッドチップを繋いで形成するが、図６では、簡素化のため、４つのヘッドチップ４（４Ａ〜４Ｄ）で説明する。
【０００７】
図６において、ラインヘッド１は、ノズル板３と、ノズル板３の一方の面上に接着された４つのヘッドチップ４（４Ａ〜４Ｄ）と、６つのダミーチップ５（５Ａ〜５Ｆ）とを備える。さらに、その上部には、流路板２が設けられている。
また、図７は、流路板２、ヘッドチップ４、及びノズル板３を詳細に示す断面図である。図７に示すように、ヘッドチップ４は、半導体基板４ａ上に、発熱素子４ｂが設けられたものである。６００ＤＰＩの場合には、１つのヘッドチップ４には３２０個の発熱素子４ｂが配列される。また、発熱素子４ｂが設けられた面上には、液室を形成するバリア層４ｃが設けられている。
【０００８】
ノズル板３には、それぞれ、ヘッドチップ４の各発熱素子４ｂに対応する位置に、ノズル孔３ａ列が形成されている。
ヘッドチップ４は、図６の例では、千鳥状に配列されている。また、ヘッドチップ４間には、ほぼ隙間なく、ダミーチップ５（５Ａ〜５Ｆ）が配置されている（例えば、ヘッドチップ４Ａと４Ｃとの間には、ダミーチップ５Ｃが配置されている）。ダミーチップ５は、ヘッドチップ４と少なくとも高さが一致しているものであり、ヘッドチップ４と同一形状であっても良いが、例えば発熱素子４ｂが設けられていないものであっても良い。ダミーチップ５は、インクの吐出を行わないチップである。
【０００９】
さらに、ダミーチップ５Ａ〜５Ｆのうち、ダミーチップ５Ａ及び５Ｆは、ヘッドチップ４Ａ〜４Ｄの長手方向の両端部に配置され、ヘッドチップ４Ａ〜４Ｄとダミーチップ５Ａ〜５Ｆとによって液体供給路２ａが囲まれるようになる。また、ヘッドチップ４Ａ〜４Ｄと、ダミーチップ５Ａ〜５Ｆとによって、流路板２との接着面が平坦面となる。
これらのヘッドチップ４Ａ〜４Ｄとダミーチップ５Ａ〜５Ｆとにより形成された面上に、流路板２が接着される。流路板２は、中央上部に形成された液体供給口２ｂと、流路板２の内部に形成されるとともに、液体供給口２ｂ及び各ヘッドチップ４の流路と連通する液体供給路２ａとを備える。
【００１０】
図７において、ヘッドチップ４上に設けられた発熱素子４ｂが加熱されると、発熱素子４ｂ上に気泡が発生し、発生した気泡は短時間で消滅するが、このときの気泡の発生・消滅による圧力変化によって、発熱素子４ｂ上の液体に飛翔力が付与される。そして、その飛翔力によって、液滴がノズル孔３ａから吐出する。
【００１１】
また、ヘッドチップ４での発熱のほとんどは、発熱素子４ｂで生じる。さらに、発熱素子４ｂの液体に接していない側でも、半導体基板４ａに接していることから、この半導体基板４ａ側にも発熱素子４ｂの発熱による熱が伝わることとなる。
【００１２】
ヘッドチップ４に発生した熱は、液滴の吐出ごとに移動する液体に放熱されるが、それ以外の場所、例えばヘッドチップ４の裏面側では、ヘッドチップ４と流路板２との間の接着層６を介して流路板２側に伝わる。また、ヘッドチップ４の表面側では、ヘッドチップ４のバリア層４ｃを介してノズル板３に伝わる。
【発明の開示】
【発明が解決しようとする課題】
【００１３】
しかし、前述の従来の技術を実用化するにあたり、以下の問題点がある。
ヘッドチップ４単体の大きさは、前述したように、約２０ｍｍ前後であるので、ノズル孔３ａを形成したノズル板３や、流路板２とヘッドチップ４とをそれぞれ貼り付けた場合であっても、シリアル方式では、熱膨張で各部材間に熱応力が発生し、歪みが発生しても、障害に至るレベルではない。
【００１４】
一方、ラインヘッド１のように、多数のヘッドチップ４を繋いだ場合には、ラインヘッド１の長手方向における長さが長くなるので、ヘッドチップ４の表面側（ノズル板３側）と裏面側（流路板２側）との材料によっては、熱膨張による伸縮差、すなわち線膨張率の差が問題となる。
【００１５】
ここで、流路板２、ヘッドチップ４、ノズル板３が全て同一（ほぼ同一の範囲を含む）の線膨張率の材料からなる場合には、熱膨張の問題は生じない。しかし、流路板２、ヘッドチップ４、ノズル板３の材料の選定においては、それぞれの各部材ごとに要求される特性又は機能が異なるので、それぞれの各部材は、要求される特性又は機能を満たすものでなければならない。
【００１６】
例えば流路板２としては、第１に、アルミニウムを鋳造したものが挙げられる。これは、加工性に優れ、熱伝導性も良好だからである。また第２に、アクリル樹脂を射出成型したものが挙げられる。これは、接液性、加工性が良く、また、アルミニウムと比較すると、ヤング率が低いからである。
【００１７】
さらに、バリア層４ｃとしては、感光性環化ゴムレジストや露光硬化型のドライフィルムレジストに代表される高分子材料が挙げられる。これは、接着力が強く、熱硬化後はアクリル以上の硬度を示し、かつ安価だからである。
また、ノズル板３としては、ニッケルを電鋳等によって形成したものが挙げられる。これは、ノズル孔３ａの形成が比較的簡単であり、熱膨張の比較的小さく、かつ接液性やコストも実用上の範囲内にあるからである。
【００１８】
以上のように、各部材は、それぞれ要求される特性や機能を満たすように、材料や材質、さらには加工方法を選定する必要がある。そして、このような観点から流路板２、ヘッドチップ４、ノズル板３の材料を選定すると、それぞれの線膨張率が異なるものとなる。
【００１９】
図８は、ラインヘッド１における熱応力及び歪みの発生を説明する断面図である。図８中、（Ａ）は、温度変化が生じたときに、どの程度変位するかを定性的に示したものである。この図では、ラインヘッド１の長手方向の中心を原点にとっている。中心を原点にとった場合、ノズル板３や流路板２は、温度上昇に伴って長さが長くなるので、図に示すように、中心部よりも両端部ほど、温度上昇前の位置に対して変位が大きくなる。矢印の大きさは、変位の大きさを示すものである。
【００２０】
また、図８（Ｂ）は、温度変化による変形の一例を示す断面図である。ヘッドチップ４に対して、流路板２及びノズル板３の線膨張率が異なる（この例では、ヘッドチップ４に対して、流路板２及びノズル板３の線膨張率が大きい）ときは、流路板２やノズル板３の方がヘッドチップ４の列より長くなろうとするので、流路板２、ヘッドチップ４、ノズル板３間が接着により固定され、それ以外は押さえ付けられていなければ、バイメタル現象により、図に示すように弓なりになるはずである。
【００２１】
そして、このようにラインヘッド１が弓なりになってしまうと、記録媒体と、各ヘッドチップ４との間の距離が変化してしまう。例えば、両端に位置するヘッドチップ４では、ノズル孔３と記録媒体との距離はさほど変化しないが、記録媒体に対してヘッドチップ４が傾斜してしまう（平行でなくなる）。一方、中央部に位置するヘッドチップ４では、ラインヘッド１が弓なりになることによって平行度は変化しないが、位置が上方向に移動するので、記録媒体との距離が長くなってしまう。
【００２２】
そこで、このような弓なりの変形を防止するために、ラインヘッド１に力を与えて、ラインヘッド１と記録媒体との位置関係を維持するようにする。
図８（Ｃ）は、ラインヘッド１の両端部の下側を支持するとともに、中央部を上側から押さえ付ければ、図に示すように、力Ｆ１〜Ｆ３によって、弓なりになることを防止する（水平を維持する）ことができる。
しかし、この場合には、図中、矢印で示すように、流路板２とヘッドチップ４との間、及びヘッドチップ４とノズル板３との間にせん断応力が発生し、その大きさは、両端部ほど大きくなる。
【００２３】
特に、ヘッドチップ４上には、上述のようにバリア層４ｃが設けられ、このバリア層４ｃによって液室や個別流路が形成されているが、これらの部分は、ヘッドチップ４の半導体基板４ａやノズル板３に対して強度が弱いので、上記せん断応力によって、弾性変形や塑性変形を起こしてしまい、液室や個別流路は、要求される特性を満足することができなくなるおそれがある。
【００２４】
図９は、上記のような熱応力を受けたときのラインヘッド１の液体吐出部を写真撮影した結果を示すものである。図中、（Ａ）は、ラインヘッド１の中央部を示すものである。図中（Ａ）に示すように、中央部では、変形（歪み）がほとんど見られない。これに対し、図中（Ｂ）に示すように、ラインヘッド１の両端部では、バリア層４ｃが変形してしまい、吐出特性に影響を及ぼすおそれがある。
【００２５】
なお、このような影響を受けないために、例えば流路板２の両端部から圧縮荷重を与えて歪みを軽減すること等が考えられるが、プリンタの一般的な動作保証温度範囲、例えば１５〜３５℃の範囲で、温度変化に対する吐出特性の変化をさらに少なくすることが求められている。
【００２６】
したがって、本発明が解決しようとする課題は、複数のヘッドチップを並べてラインヘッドを形成する場合に、温度変化による吐出特性の変化を最小限に抑えることである。
【課題を解決するための手段】
【００２７】
本発明は、以下の解決手段によって、上述の課題を解決する。
本発明の１つである請求項１の発明は、液滴を吐出するためのノズル孔を形成したノズル板と、枠状に形成された第１支持体と、複数の発熱素子が半導体基板上に配列されたヘッドチップと、少なくとも一部が前記第１支持体の枠状の内周側領域内に配置された第２支持体とを備え、各前記発熱素子と各前記ノズル孔とがそれぞれ対向するように、複数の前記ヘッドチップを前記ノズル板上にライン状に接合した液体吐出ヘッドであって、前記ヘッドチップの線膨張率は、前記第１支持体の線膨張率とほぼ同一であり、前記ノズル板の線膨張率は、前記第１支持体の線膨張率より大きく、前記第２支持体の線膨張率は、前記第１支持体の線膨張率より大きく、前記ノズル板は、前記第１支持体に接合されているとともに、前記第１支持体と前記第２支持体との接合面に熱応力が発生していない温度環境下では、前記ノズル板には前記第１支持体によって引張応力が生ずるようにし、前記第２支持体は、その長手方向の両端部における外側側面の少なくとも一部が前記第１支持体の内周側面の少なくとも一部によって挟み込まれるように前記第１支持体と接合されており、前記第２支持体が前記第１支持体に対して熱膨張したときは、前記第２支持体に圧縮応力が生ずるとともに前記第１支持体によって前記第２支持体の歪みが規制されるようにしたことを特徴とする。
【００２８】
（作用）
上記発明においては、ノズル板は、第１支持体に接合されているとともに、ノズル板の線膨張率は、第１支持体の線膨張率より大きい。これにより、高温でノズル板が第１支持体に接合されれば、ノズル板は、常温では第１支持体の伸縮に従う。また、ヘッドチップと第１支持体との線膨張率がほぼ同一であって、ヘッドチップがノズル板に接合されているので、ヘッドチップは、第１支持体に従って伸縮する。
【００２９】
また、第２支持体は、第１支持体によって挟み込まれるように第１支持体に接合されており、第２支持体の線膨張率が第１支持体の線膨張率より大きい。そして、第２支持体が第１支持体に対して熱膨張したときは、第２支持体の歪みは、第１支持体によって規制される。
【００３０】
なお、液体吐出ヘッドは、以下の実施形態ではラインヘッド１０に相当する。また、第１支持体は、実施形態では枠体１１に相当し、第２支持体は、実施形態では流路板を兼ねるヘッド支持部材１４に相当する。
【発明の効果】
【００３１】
本発明の１つである請求項１に記載の発明によれば、ヘッドチップを繋いでライン方式の液体吐出ヘッドを形成する場合に、部材間の熱膨張率の差による歪みを最小限にすることができる。これにより、印画品位が温度変化に影響を受けないようにすることができる。
【発明を実施するための最良の形態】
【００３２】
以下、図面等を参照して、本発明の一実施形態について説明する。以下の実施形態では、液体吐出装置の一形態としてインクジェットプリンタを例に挙げ、液体吐出装置に用いられる液体吐出ヘッドの一形態として、サーマル方式のラインヘッドを例に挙げる。
【００３３】
また、本明細書及び特許請求の範囲における以下の用語は、以下の意味で使用する。
「接合」とは、分離（又は剥離）を前提としない永久的な結合を意味し、（１）部材同士を接着剤を介して接着することと、（２）熱圧着、超音波振動を付与することによる超音波接合、又は溶接等により、接着剤を用いずに（両部材間に接着剤が介在せずに）接合（結合）することの双方を含む。
さらにまた、「接着」とは、上記の接合の一種であって、部材同士を接着剤を介して（部材間に接着剤を介在させて）結合する（貼り合わせる）ことをいい、分離（又は剥離）を前提としない永久的な結合を目的とするものをいう。
【００３４】
図１は、本実施形態のラインヘッド１０を示す図であり、（Ａ）は組立前の分解平面図であり、（Ｂ）は組立前の側面図である。また、（Ｃ）は組立後の側面の断面図である。
ラインヘッド１０は、外枠１１（本発明における第１支持体に相当するもの）と、ノズル板１２と、ヘッドチップ１３と、ヘッド支持部材１４（本発明における第２支持体に相当するもの）とを備える。
【００３５】
外枠１１は、ほぼ長方形状の枠状に形成されたものであり、その材料としては、例えばシリコン単結晶体又は多結晶体の線膨張率に対して０．５〜１．５倍の範囲内の線膨張率を有するセラミックス（特に本実施形態では、原料粉末を成形・焼結してつくられる粉体焼結セラミックスを指す）が挙げられる。この場合、外枠１１（セラミックス）の線膨張率は、約３〜３．５［ｐｐｍ］であり、ヘッドチップ１３（半導体基板）、すなわちシリコンの線膨張率である約２．５〜３．０［ｐｐｍ］に近い（ほぼ同一の）値となる。このように外枠１１がセラミックスであれば、外枠１１のヤング率を金属材料と同程度にすることができる。また、セラミックスの組成や加工方法いかんによって、線膨張率を調整することができる。
【００３６】
ノズル板１２は、厚みが１０〜２０［μｍ］程度の極めて薄い膜であって、複数のノズル孔が形成されたものである。ノズル板１２としては、加工性、コスト、接液性、及びヤング率等を考慮すると、例えば金属材料であればニッケルが用いられ、電鋳技術により形成される。また、高分子材料であれば、ポリイミドから形成される。
【００３７】
ヘッドチップ１３は、シリコン等から成る半導体基板上に、発熱素子を形成したものであり、さらに、その上面にバリア層を形成したものである（この点、従来技術で示したヘッドチップ４と同様の構造である）。バリア層は、例えば、感光性感化ゴムレジストや露光硬化型のドライフィルムレジストからなり、半導体基板の発熱素子が形成された面の全体に積層された後、フォトリソプロセスによって不要な部分が除去されることにより形成されている。そして、バリア層により、液室（インク液室）の一部、及び液室にインクを供給するための流路（各液室ごとの個別流路）が形成される。
【００３８】
ヘッド支持部材１４は、本実施形態では流路板としての機能を果たすものであり、図１に示すように、上下方向において円筒状に貫通する液体供給口１４ａが形成されている。
ヘッド支持部材１４は、薄膜形状のノズル板１２とは異なり、引張だけでなく、圧縮、曲げ、ねじりにも耐えうる（塑性変形しない）ことが求められる。このため、基本的には、板状や棒状の形状となる。
【００３９】
ここで、ヘッド支持部材１４を、例えば外枠１１と同じセラミックスから形成することが挙げられる。これにより、ヘッド支持部材１４の線膨張率を、外枠１１の線膨張率と同一にすることができる。しかし、セラミックスは加工性が金属材料や高分子材料ほど良くない。そこで、ヘッド支持部材１４は、例えば以下の材料及び製造方法により形成される。
【００４０】
第１に、ヘッド支持部材１４の線膨張率は、外枠１１に対して１．０〜１．５倍の線膨張率を有する材料から形成される。例えばヘッド支持部材１４が外枠１１とほぼ同一の線膨張率を有する材料であれば、ヘッド支持部材１４の剛性（例えば曲げ剛性であるときは、ヤング率（縦弾性係数）Ｅと断面二次モーメントＩとの積であるＥ×Ｉにより表される）に制限はない。これに対し、ヘッド支持部材１４の線膨張率が上記範囲内において外枠１１の線膨張率より大きいときは、ヘッド支持部材１４の剛性は、外枠１１の剛性より小さいことが条件となる。
【００４１】
第２に、ヘッド支持部材１４の材料として、上記セラミックスとほぼ同一の線膨張率を有する高分子材料を用いることが挙げられ、例えば、液晶プラスチック（ＬＣＰ又は液晶ポリマーともいう。具体的には、例えばポリプラスチックス（株）製、ベクトラＢ２３０）が好ましい。なお、液晶プラスチックの線膨張率は、約３．０［ｐｐｍ］である。高分子材料は、線膨張率が小さいので、外枠１１の線膨張率に近い値にすることができ、機械的強度にも優れ、さらには接液性も良好である。
第３に、ヘッド支持部材１４の材料としては、インバー（鉄−３６％ニッケル合金）、チタン若しくはその合金、ニッケル鋼、ニッケルメッキ鋼（ニッケルメッキにより接液性が良くなる）、ステンレス鋼、又は窒化アルミニウムを用いることが挙げられる。
【００４２】
さらに、ヘッド支持部材１４には、図１に示すように、液体供給口１４ａを設けるので、この液体供給口１４ａを形成することが可能な材料及び加工方法である必要がある。この場合には、例えば以下のいずれか１つにより形成することができる。
【００４３】
第１に、上述したインバー、ニッケル鋼、ニッケルメッキ鋼、又はステンレス鋼の平板を塑性加工し、液体供給口１４ａを形成するとともに、この液体供給口１４ａと連通する流路を内部に形成することが挙げられる。例えば、ヘッド支持部材１４の内部に空間が形成されるようにし、従来技術の図６で示した液体供給路２ａと同等のもの（後述の図２中、液体供給路１４ｂ参照）を形成することが挙げられる。なお、平板を塑性加工すれば、平板自体よりも、曲げ、ねじり、圧縮等に対して強度を強くすることができる。
【００４４】
第２に、上記セラミックスとほぼ同一の線膨張率を有する高分子材料（例えば、上述の液晶プラスチック（ＬＣＰ））を射出成型することで、液体供給口１４ａを形成することが挙げられる。さらには、上記と同様に、液体供給口１４ａと連通する液体供給路（図２中、液体供給路１４ｂ）を形成しても良い。
【００４５】
第３に、上記第２の方法において、ヘッド支持部材１４の下面側に、歪み吸収板を設けることが挙げられる。図２は、歪み吸収板１４ｃを設けたヘッド支持部材１４Ａを示す図である。このヘッド支持部材１４Ａは、液体供給路１４ａの他に、内部に空間を形成し、液体供給路１４Ａと連通する液体供給路１４ｂを形成している。
【００４６】
さらに、歪み吸収板１４ｃは、平板であり、ヘッドチップ１３上に配置されたときに、ヘッドチップ１３の上面と歪み吸収板１４ｃとが接着される。また、歪み吸収板１４ｃの上面と、ヘッド支持部材１４Ａの下面側が接着される。
歪み吸収板１４ｃには、複数の小判型の抜き孔１４ｄが形成されている。この抜き孔１４ｄを介して、液体供給路１４ｂと、ヘッドチップ１３側とが連通される。
【００４７】
この場合には、歪み吸収板１４ｃは、インバー、ニッケルメッキ鋼、ステンレス鋼、又はセラミックスの平板から形成し、ヘッド支持部材１４Ａのうち歪み吸収板１４ｃ以外の部分を、上記第２と同様に、高分子材料から形成することが挙げられる。このような金属材料と高分子材料との複合材料からヘッド支持部材１４Ａを形成することで、線膨張率や圧縮については金属材料の歪み吸収板１４ｃでその性能を確保し、加工性やコストに対しては、高分子材料を射出成型することで、対応することができるようになる。
【００４８】
次に、ラインヘッド１０の製造方法について説明する。
先ず、図１（Ｂ）において、ノズル板１２を、外枠１１に接着する（第１工程）。外枠１１の枠状の下面側がノズル板１２と接着する。そして、接着は、ラインヘッド１０の製造工程中、最も高い温度である温度Ｔ１（実施形態では、１５０℃、又はそれ以上）の環境下で行う。なお、温度Ｔ１は、ラインヘッド１０の駆動時の最大温度よりも高い。また、接着剤としては、例えば熱硬化型シート接着剤、より具体的にはエポキシ樹脂系のシート接着剤が挙げられる。
【００４９】
ここで、本実施形態では、ノズル板１２の線膨張率は、外枠１１の線膨張率より大きい。特に本実施形態では、ノズル板１２がニッケルからなるときは、その線膨張率は約１２〜１３［ｐｐｍ］程度である。これに対し、外枠１１は、セラミックスの場合には、その線膨張率は約３〜３．５［ｐｐｍ］程度である。
【００５０】
そして、１５０℃の温度環境下でノズル板１２と外枠１１とが接着されると、それ以下の温度では、ノズル板１２には、縮む方向の力が働く。すなわち、１５０℃以下の温度では、ノズル板１２には、常に引張応力が生ずることとなる。これにより、１５０℃以下の温度環境下では、ノズル板１２は、ピンと張られた状態を維持する。
【００５１】
次に、ヘッドチップ１３を、ノズル板１２に接着する（第２工程）。ヘッドチップ１３とノズル板１２との接着は、上記温度Ｔ１より低い温度Ｔ２の環境下で行う。ここで、本実施形態における温度Ｔ２は、１２０℃である。ヘッドチップ１３をノズル板１２に接着するには、ヘッドチップ１３のバリア層をノズル板１２に接着する必要があるが、接着温度は、バリア層の特性に起因するものであり、本実施形態のバリア層は、１２０℃の温度環境下で硬化するものである。
【００５２】
ここで、ノズル板１２には、ノズル孔が形成されており、このノズル孔とヘッドチップ１３の発熱素子とが対応するように（上下方向で、各ノズル孔の中心軸と、ヘッドチップ１３の各発熱素子の中心軸とが一致するように）接着される。これにより、発熱素子上にはノズル孔が配置されるとともに、発熱素子の周囲は、側面のバリア層と天面のノズル板１２とによって液室が形成される。
【００５３】
ここで、１２０℃の温度環境下では、ノズル板１２には、引張応力が生じている。すなわち、１５０℃の温度環境下でノズル板１２と外枠１１とが（歪みなく）接着されているので、１２０℃では、ノズル板１２と外枠１１との線膨張率との差により、ノズル板１２の方がより収縮するからである。しかし、ノズル板１２が収縮する力よりも、外枠１１の剛性の方が強い。このため、１５０℃から温度が低下しても、外枠１１にはほとんど歪みは生じず、ノズル板１２の収縮は、外枠１１の収縮と一致する。
【００５４】
なお、図１では図示を省略しているが、長手方向におけるヘッドチップ１３間には、ほぼ隙間なく入り込むダミーチップが配置され、図６（Ｃ）で示したものと同様の構造となっている。なお、ダミーチップは、ヘッドチップ１３と全く同様に、発熱素子やバリア層、及び個別流路が形成されたものでも良く、あるいは、発熱素子や個別流路は設けられてなく、半導体基板上の略全領域にバリア層のみが設けられたものであっても良い。いずれにしても、ダミーチップは、液滴の吐出を行わないものである。
【００５５】
次に、上記温度Ｔ２より低い温度Ｔ３の環境下で、ヘッド支持部材１４を、外枠１１及びヘッドチップ１３に接着する（第３工程）。
ここで、組立環境温度と歪みとの関係について説明する。図３は、温度変化を横軸にとり、（任意の）歪み量を縦軸にとったときの関係をグラフにして示す図である。なお、説明を簡単にするために、図３のグラフの範囲では、温度と歪みとは比例関係にあるものと仮定する。
【００５６】
図３において、直線Ｌ１は、常温（本実施形態では、２５℃とする）組み立ての歪み特性を示すものである。プリンタの動作保証温度を１５〜３５℃とした場合、その中央値である２５℃で組み立てたときが、直線Ｌ１の特性となる。すなわち、温度２５℃では、歪み量は０である。そして、温度が変化し、例えば３５℃になったときの歪み量は、Ｄmin である。
ここで、動作保証温度の範囲のみを考慮して組立温度を考えると、その中央値である２５℃（常温）が最も歪みを小さくすることができる。
しかし、実際にプリンタが使用されると、ラインヘッド１０の温度は、室温より高くなり、例えば２５℃の室温では約４５℃になると推測される。
【００５７】
したがって、直線Ｌ１において、２５℃で組み立てを行ったとき、ラインヘッド１０が稼働してラインヘッド１０の温度が４５℃に到達したときは、歪み量は、Ｄave になる。これに対して、ラインヘッド１０の平均動作温度（推測値）である４５℃を組み立て温度にすると、直線Ｌ２のようになり、４５℃では歪みが０になる。
【００５８】
そこで、本実施形態では、ヘッド支持部材１４を接着する温度を４５℃（設計値としては、各１０℃の余裕をとり、４５±１０℃の範囲内）とし、平均動作温度（４５℃）では、ヘッド支持部材１４に歪みが生じないようにしている。すなわち、上記温度Ｔ３は、４５℃±１０℃である。
【００５９】
なお、プリンタを長期間使用していなかった後に起動させたときは、ラインヘッド１０の温度は、常温（２５℃）又はそれ以下に低下しており、この時点ではヘッド支持部材１４に歪みが発生していることが考えられるが、このような場合には、必要に応じて予備的加熱を行えば良い。
【００６０】
また、４５℃の温度環境下では、図１に示すように、ヘッド支持部材１４の長手方向における両端外側の側面間の長さと、外枠１１の長手方向における両端内側の側面間の長さとは、ほぼ同一に（わずかに、ヘッド支持部材１４の長さの方が短くなるように）形成されている。これにより、温度Ｔ３では、ヘッド支持部材１４は、ほとんど隙間なく外枠１１内に入り込む。よって、４５℃の温度環境下では、ヘッド支持部材１４及び外枠１１には、熱応力は発生していない。
【００６１】
そして、図１に示すように、ヘッド支持部材１４の長手方向における外側側面と、外枠１１の長手方向における内側側面とが接着剤により接着される（両者間には接着層１５が形成される）。また、ヘッド支持部材１４の下面側と、ヘッドチップ１３（及び、図１では図示しないが、ダミーチップ）の上面側とが接着剤により接着され、上記と同様に両者間には接着層１５が形成される。
【００６２】
図４は、ヘッド支持部材１４、外枠１１、及び接着層１５との位置関係を示す平面図である。なお、ヘッド支持部材１４と外枠１１との間は、図４に示すほどの隙間はないが、誇張して図示している。図４に示すように、接着層１５は、ヘッド支持部材１４及び外枠１１との長手方向の両端部のみならず、略中央部にも設けている。
【００６３】
以上の構成によるラインヘッド１０では、動作待機時及び動作時は、１５０℃の温度以下であるので、ノズル板１２には、常に引張応力が生じている状態となる。また、ノズル板１２の伸縮は、１５０℃以下では、外枠１１の伸縮に従うようになる。さらに、ヘッドチップ１３は、ノズル板１２に接着されているが、ヘッドチップ１３と外枠１１との線膨張率がほぼ同一であり、ノズル板１２は外枠１１の伸縮に従うので、温度変化が生じても、ヘッドチップ１３の発熱素子とノズル板１２のノズル孔との位置関係がずれることはない。
【００６４】
さらにまた、ラインヘッド１０の平均動作温度（４５℃）では、ヘッド支持部材１４と外枠１１には熱応力が生じず、歪みがない状態となる。また、ヘッド支持部材１４の線膨張率が外枠１１の線膨張率より大きいときは、４５℃より温度が高くなると、接着層１５には圧縮応力（図４中、矢印Ｐ１）が生ずる。
【００６５】
この場合には、ヘッド支持部材１４の伸び量は、外枠１１の伸び量を超えるが、ヘッド支持部材１４の長手方向の両端部が外枠１１によって挟み込まれているとともに、この接合面では、外枠１１の剛性の方がヘッド支持部材１４の剛性より大きくなるように設定されている。すなわち、４５℃より温度が高くなると、ヘッド支持部材１４には圧縮応力が生ずるとともに、外枠１１によってヘッド支持部材１４の歪みが規制される。
【００６６】
また、図４に示すように、ヘッド支持部材１４は、長手方向における両端部のみならず、長手方向における略中央部でも接着層１５が設けられているので、従来技術で示したような現象（ヘッド支持部材１４が弓なりになる現象）は生じない。また、ヘッド支持部材１４の長手方向の両端部が外枠１１によって抑えられているので、温度が上昇すると、長手方向に垂直な方向（図４中、矢印Ｐ２）にも歪みが発生する。したがって、ヘッド支持部材１４と外枠１１との間の隙間は、特に上下方向ではゆとりを見込む必要があるとともに、接着層１５としては、柔軟性（ゴム弾性）を有することが好ましい。
【００６７】
例えば、ポリウレタン樹脂系接着剤は、素材の組合せに応じて、柔軟性（ゴム弾性）を有するものとすることができる。また、エラストマー系接着剤は、硬化後にゴム弾性を保持するものをベースとしたものであるので、程度の差はあるものの、その硬化物は、ゴム弾性を有する。例えばシリコーン樹脂系では、主原料であるポリシロキサンにより、室温硬化系又は加熱硬化系のいずれであっても、その硬化物は、ゴム弾性を有する。
【００６８】
以上より、線膨張率の異なる複数種類の材料を用いてラインヘッド１０を形成する場合に、温度変化による歪みを最小限に抑えることができる。
そして、ラインヘッド１０は、インクジェットプリンタ本体に装着され、ラインヘッド１０と記録媒体とが相対移動される。例えばラインヘッド１０側がプリンタ本体に固定された状態で、記録媒体がラインヘッド１０の長手方向に対して垂直な方向に移動される。
【００６９】
また、この相対移動時に、ラインヘッド１０の各ヘッドチップ１３から液滴が吐出される。すなわち、ヘッドチップ１３上に設けられた発熱素子が加熱され、発熱素子上での気泡の発生・消滅による圧力変化によって、発熱素子上の液体に飛翔力が付与される。この飛翔力によって、液滴がノズル孔から吐出され、その液滴が記録媒体に着弾することで、画像が形成される。
【００７０】
このようなラインヘッド１０の駆動によりラインヘッド１０の温度が上昇するが、ラインヘッド１０の温度変化が生じても（ラインヘッド１０内部で熱応力が発生しても）、ヘッドチップ１３と記録媒体との距離はほとんど変化しないので、高品位な印画を行うことができる。
【００７１】
（実施例）
続いて、本発明の実施例について説明する。本実施例のラインヘッド１０は、４色（Ｙ：黄色、Ｍ：マゼンタ、Ｃ：シアン、Ｋ：黒）のカラーラインヘッドとした。
先ず、外枠１１は、セラミックス（粉体焼結セラミックス）で製作した。４色カラーラインヘッド用の外枠１１であるので、平行に４つの溝（長円）が形成されたものとし、各溝の長径、短径及び厚みは、それぞれ２２７［ｍｍ］、６．０［ｍｍ］、５．０［ｍｍ］とした。
【００７２】
また、外枠１１の両面には、１６０℃の温度環境下で、ニッケル電鋳薄膜（厚み１３［μｍ］）を貼付した。下面側がノズル板１２であり、上面側は、張力のバランスを改善するための補強板である。外枠１１の両面に張力をかけることで、外枠１１の両面に働く応力差を少なくしている。
図５は、外枠１１の１色分の長円を、下面から見たときのヘッドチップ１３、及びノズル板１２の位置関係を示す図である。
【００７３】
実施例では、各ヘッドチップ１３のボンディング数が多く、一度に長いボンディング作業孔１２ｂを設けると、１６０℃で貼り付けたノズル板１２の歪みが大きくなるので、ボンディング端子にはパッド数の大きなものを設けているが、ヘッドチップ１３については電極を２組に分け、それぞれに半分の長円で対応させて、ノズル板１２上の歪み量が少なくなるようにした。
【００７４】
また、ヘッドチップ１３間には、上述したダミーチップＤを配置するとともに、ヘッドチップ１３と同一方法で接着した。ただし、ダミーチップＤには、電気的な接続はない。また、ヘッドチップ１３とダミーチップＤとの隙間は、ノズル板１２に接着した後に封止し、ヘッドチップ１３とダミーチップＤとで囲まれた領域外に液体が出ないようにしている。
【００７５】
また、ヘッド支持部材１４は、３種類を製作した。１つ目は、アルミニウムを母体とし、表面をポリイミド樹脂にて覆ったものである。２つ目は、液晶プラスチックを射出成型したものである。３つ目は、ステンレス鋼の平板（厚み０．３ｍｍ）を用いたものである。また、ヘッド支持部材１４の両端部には、ボンディング端子を挿入できる隙間（１０ｍｍ×０．９ｍｍ）を作るための溝を設けた。
【００７６】
組立工程は、以下の通りである。
（１）１６０℃の温度環境下で、ノズル板１２（及び、上述した補強板）を外枠１１に接着する。
（２）あらかじめ写真製版で精度良くノズル板１２上に形成されたノズル孔１２ａに合わせて、ヘッドチップ１３を貼り付ける。
（３）ダミーチップＤを、ヘッドチップ１３の位置を参照しながら貼り付ける。
（４）ダミーチップＤとヘッドチップ１３との隙間を封止する。
【００７７】
（５）ヘッドチップ１３及びダミーチップＤの上面に接着剤を塗布し、外枠１１に形成した溝の上からヘッド支持部材１４を落とし込み、ヘッド支持部材１４とヘッドチップ１３とを接着する。
（６）ヘッド支持部材１４の周囲の既定位置に接着剤を充填し、ヘッド支持部材１４を固定治具で加圧して、規定時間放置する（接着剤の固定のため）。なお、この工程は、ラインヘッド１０の平均動作温度である４５℃の環境下の他、常温（２５℃）でも試みた。
【００７８】
（７）ヘッド支持部材１４の接着固定が確認された後、固定治具を取り外し、プリント基板上にあらかじめ必要数のボンディング端子（実施例では１色当たり１６個、４色で６４個）が精密に配置された端子板を、ヘッド支持部材１４上から挿入し、外枠１１に接着剤で固定する。
（８）ワイヤーボンディングを行う。
（９）ボンディング作業孔１２ｂを封止する。
【００７９】
以上の工程にて製作したラインヘッド１０を用いて印画を行った。なお、ヘッド支持部材１４には、アルミニウムとポリイミド樹脂とからなるものを用い、ヘッド支持部材１４を常温（２５℃）で接着したもの、及び平均動作温度（４５℃）で接着したものとの双方で、室温３５℃における印画を行った。その結果、いずれも従来より印画品位が良好となり、熱応力の影響を少なくできることが確認できた。
【図面の簡単な説明】
【００８０】
【図１】本実施形態のラインヘッドを示す図であり、（Ａ）は組立前の分解平面図、（Ｂ）は組立前の側面図、（Ｃ）は組立後の側面の断面図である。
【図２】歪み吸収板を設けたヘッド支持部材を示す図である。
【図３】温度変化を横軸にとり、歪み量を縦軸にとったときの関係をグラフにして示す図である。
【図４】ヘッド支持部材、外枠、及び接着層との位置関係を示す平面図である。
【図５】外枠の１色分の長円を、下面から見たときのヘッドチップ、及びノズル板の位置関係を示す図である。
【図６】この種のラインヘッドを模式的に示す図である。
【図７】流路板、ヘッドチップ、及びノズル板を詳細に示す断面図である。
【図８】ラインヘッドにおける熱応力及び歪みの発生を説明する断面図である。
【図９】熱応力を受けたときのラインヘッドの液体吐出部を写真撮影した結果を示すものである。
【符号の説明】
【００８１】
１０  ラインヘッド（液体吐出ヘッド）
１１  外枠（第１支持体）
１２  ノズル板
１２ａ  ノズル孔
１３  ヘッドチップ
１４  ヘッド支持部材（第２支持体）
１４ａ  液体供給口
１４ｂ  液体供給路
１４ｃ  歪み吸収板
１５  接着層
【図１】
2005231275.tif 000003
【図２】
2005231275.tif 000004
【図３】
2005231275.tif 000005
【図４】
2005231275.tif 000006
【図５】
2005231275.tif 000007
【図６】
2005231275.tif 000008
【図８】
2005231275.tif 000009
【図７】
2005231275.tif 000010
【図９】
2005231275.tif 000011